【誤訳訂正書】
【提出日】平成26年4月14日(2014.4.14)
【誤訳訂正１】
【訂正対象書類名】明細書
【訂正対象項目名】０２１７
【訂正方法】変更
【訂正の内容】
【０２１７】
変性ポリオレフィンの実施例
ａ）基材ポリマーの調製（重合）
基材ポリマーをＤＥ１０２００８００５９４５に記載されているように調製する。
【誤訳訂正２】
【訂正対象書類名】明細書
【訂正対象項目名】０２１９
【訂正方法】変更
【訂正の内容】
【０２１９】
第１表
【表１】
2011012262.tif 000001
【誤訳訂正３】
【訂正対象書類名】明細書
【訂正対象項目名】０２２２
【訂正方法】変更
【訂正の内容】
【０２２２】
第２表
【表２】
2011012262.tif 000002
【誤訳訂正４】
【訂正対象書類名】明細書
【訂正対象項目名】０２２３
【訂正方法】変更
【訂正の内容】
【０２２３】
【表３】
2011012262.tif 000003
【誤訳訂正５】
【訂正対象書類名】特許請求の範囲
【訂正対象項目名】全文
【訂正方法】変更
【訂正の内容】
【特許請求の範囲】
【請求項１】
２０質量％以下のエチレン、５０〜９８質量％の、もしくは１５質量％以下のプロピレンおよび／または８７〜９８質量％の、もしくは５５質量％以下の１−ブテン（比率の合計は１００質量％である）を含む非官能化ポリオレフィンを基礎とする変性ポリオレフィンであって、
プロペントライアドに対する13Ｃ  ＮＭＲによって測定されたトライアド分布が、３２〜９０質量％のシンジオタクチック含有量、２５質量％以下のアイソタクチック含有量および６５質量％以下のアタクチック含有量を有し、かつ／または１−ブテントライアドに対する13Ｃ  ＮＭＲによって測定されたトライアド分布が、９６質量％以下のシンジオタクチック含有量および４５質量％以下のアイソタクチック含有量を有し、プロペンおよび１−ブテンのアイソタクチック、シンジオタクチックおよびアタクチックトライアドの含有量が、それぞれ合計１００％になり、
前記非官能化ポリマーが、メタロセン触媒を使用して製造され、
前記メタロセン触媒が、式Ｉ
ＸＲ12（ＣｐＲ2Ｒ3Ｒ4Ｒ5）（ＦｌｕＲ6Ｒ7Ｒ8Ｒ9Ｒ10Ｒ11Ｒ12Ｒ13）ＭＣｌ2    Ｉ
［式中、
Ｍは、Ｚｒ、ＨｆおよびＴｉを含む群から選択される遷移金属であり、
Ｃｐはシクロペンタジエニルであり、Ｆｌｕはフルオレニルであり、ＸＲ12（Ｘ＝ＳｉまたはＣ）は、シクロペンタジエニル配位子とフルオレニル配位子とをブリッジとして結合し、
Ｒ1は、１〜６個の炭素原子を有する直鎖状もしくは分枝鎖状アルキル基、１〜６個の炭素原子を有するアルコキシアルキル基、アリール基またはアルコキシアリール基から選択され、
Ｒ2からＲ13は、Ｈ、および／または１〜１０個の炭素原子を有する直鎖状もしくは分枝鎖状アルキル基を含む群から選択される］の化合物から選択され、かつ
前記非官能化ポリオレフィンに、１つ以上の官能基を有するモノマーがグラフトされている変性ポリオレフィン。
【請求項２】
非官能化ポリオレフィンにおいて、ゲルパーミエーションクロマトグラフィーによる分析で確認された５００〜１０００ダルトンの分子量を有する低分子量成分の比率が０．７５質量％以下であることを特徴とする、請求項１に記載の変性ポリオレフィン。
【請求項３】
官能基を有するモノマーが、カルボン酸および／またはカルボン酸誘導体、アクリレート、ビニルシラン、ビニル芳香族化合物、環式イミドエステルおよびそれらのビニル化合物、ビニルイミダゾリン、ビニルピロリドンおよび／または脂環式ビニル化合物の群から選択されることを特徴とする、請求項１または２に記載の変性ポリオレフィン。
【請求項４】
非官能化ポリマーが、２０質量％以下のエチレン含有量を有するポリ（エチレン−コ−プロピレン）コポリマー、２０質量％以下のエチレン含有量を有するポリ（エチレン−コ−１−ブテン）コポリマー、１５質量％以下のプロピレン含有量を有するポリ（プロピレン−コ−１−ブテン）コポリマー、５５質量％以下の１−ブテン含有量を有するポリ（プロピレン−コ−１−ブテン）コポリマー、または２０質量％以下のエチレン含有量を有するポリ（エチレン−コ−プロピレン−コ−１−ブテン）ターポリマーであることを特徴とする、請求項１〜３のいずれか１項に記載の変性ポリオレフィン。
【請求項５】
請求項１に記載の変性ポリオレフィンを製造するための方法であって、
13Ｃ  ＮＭＲ分光分析法によって測定された２０質量％以下のエチレン含有量を有する少なくとも１つの半結晶性ポリオレフィンが、５０〜９８質量％のプロピレンもしくは１５質量％以下のプロピレンおよび／または８５〜１００質量％の１−ブテンもしくは５５質量％以下の１−ブテンを含み、それらの比率の合計が１００質量％であり、
同様に13Ｃ  ＮＭＲによって測定されたトライアド分布が、プロペントライアドでは、３２〜９０質量％のシンジオタクチック含有量、２５質量％以下のアイソタクチック含有量、６５質量％以下のアタクチック含有量を有し、かつ／または13Ｃ  ＮＭＲによって測定された１−ブテントライアドについてのトライアド分布が、９６質量％以下のシンジオタクチック含有量および４５質量％以下のアイソタクチック含有量を有するさらなる特徴を有し、プロペンおよび１−ブテンのアイソタクチック、シンジオタクチックおよびアタクチックトライアドの含有量がそれぞれ合計１００％になり、
前記非官能化ポリマーを、メタロセン触媒を使用して製造し、少なくとも１つの遊離ラジカル開始剤、および１つ以上の官能基を有するモノマーと接触させた後、１つ以上の官能基を有するモノマーをポリオレフィン上にグラフト反応させることを特徴とする前記方法。
【請求項６】
官能基を有するモノマーが、カルボン酸および／またはカルボン酸誘導体、アクリレート、ビニルシラン、ビニル芳香族化合物、環式イミドエステルおよびそれらのビニル化合物、ビニルイミダゾリン、ビニルピロリドンおよび／または脂環式ビニル化合物の群から選択されることを特徴とする、請求項５に記載の方法。
【請求項７】
１つ以上の官能基を有するモノマーが、溶液または溶融物にてグラフトされることを特徴とする、請求項５または６に記載の方法。
【請求項８】
グラフトが、３０〜２５０℃の温度で実施されることを特徴とする、請求項５〜７のいずれか１項に記載の方法。
【請求項９】
請求項１〜４のいずれか１項に記載の変性ポリオレフィンを、成形材料として、または成形材料において、保護材料において、接着剤として、または接着剤において、シール材において、標識材料、塗料材料、シール膜、床材もしくは屋根膜において、下塗剤として、または下塗剤配合物および／または接着促進剤配合物において、および／または分散体、懸濁液もしくはエマルジョンにおいて用いる使用。
【請求項１０】
請求項１〜４のいずれか１項に記載の１つ以上の変性ポリオレフィンを含む成形材料、保護材料、接着剤、シール材、標識材料、塗料材料、シール膜、床材もしくは屋根膜、下塗剤、下塗剤配合物、接着促進剤配合物、分散体、懸濁液および／またはエマルジョン。
【請求項１１】
ホットメルト接着剤配合物であることを特徴とする、請求項１０に記載の接着剤。
【請求項１２】
架橋促進剤、無機および／または有機充填剤、無機および／または有機顔料、合成および／または天然樹脂、無機および／または有機の合成および／または天然ポリマー、無機および／または有機の合成および／または天然繊維、無機および／または有機安定剤、無機および／または有機難燃剤、樹脂、非晶質ポリ（α−オレフィン）、極性基を有するポリマー、エチレン、ブタジエン、スチレンおよび／またはイソプレンを基礎とするポリマー、エチレン、プロピレン、アクリロニトリル、ジエンおよび／または環式ジエン、スチレンを基礎とする弾性ポリマー、ワックス、１つ以上の合成または天然油、および／またはＵＶ活性物質をさらに含むことを特徴とする、請求項１０または１１に記載の接着剤。
【請求項１３】
他のポリマー、充填剤および／またはビチューメンをさらに含むことを特徴とする、請求項１０に記載のシール膜。
【請求項１４】
請求項１〜４のいずれか１項に記載の１つ以上の変性ポリオレフィンを含む接着ボンド。
【請求項１５】
包装用ボンド、衛生品のボンド、木材接着ボンド、ガラス表面のボンド、ラベルボンド、積層ボンド、カーペットもしくは合成芝のボンド、靴用ボンド、感圧ボンド、本のボンドまたは織物ボンドであることを特徴とする、請求項１４に記載の接着ボンド。
【請求項１６】
ポリオレフィン表面を処理するのに使用されることを特徴とする、請求項１〜４のいずれか１項に記載の１つ以上のポリオレフィンを含む、請求項１０に記載の下塗剤および／または接着促進配合物。
【請求項１７】
ポリマーの比率は、配合物全体に対して、１０質量％を超えることを特徴とする、請求項１〜４のいずれか１項に記載の１つ以上のポリオレフィンを含む、請求項１０に記載の分散体、懸濁液および／またはエマルジョン。